(57)【特許請求の範囲】
【請求項１】
Ａｌが偏析した酸化物相を介してＦｅ系軟磁性粉が結合した磁性体に、Ａｇ粉を含むペーストで形成されたコイルパターンで構成されたコイルを内包し、
前記Ｆｅ系軟磁性粉が、目開き３２μｍの篩を通過し、かつ累積粒度分布におけるメジアン径ｄ５０が２０μｍ以下のＦｅ−Ａｌ−Ｃｒ合金粒であって、
前記Ｆｅ−Ａｌ−Ｃｒ系合金粒は、Ａｌを２．０質量％以上１０．０質量％以下、Ｃｒを含有量が１．０質量％以上９．０質量％以下、不可避不純物と他の元素を１．０質量％以下で含有し、残部がＦｅで、ＣｒよりもＡｌの含有量が多く、
前記酸化物相は前記Ｆｅ−Ａｌ−Ｃｒ合金粒の酸化によって形成され、
前記磁性体は複数の磁性体層を積層して構成され、前記コイルパターンは前記磁性体層を介して積層し、積層方向に接続されたことを特徴とする積層部品。
【請求項２】
請求項１に記載の積層部品であって、
前記ペーストに、更にＰｄ、Ｉｒ、Ｐｔ、Ｒｕ、Ｒｈ、Ｔｉ、及びＣｏからなる群から選ばれる一種以上の金属を収縮率制御材として含むことを特徴とする積層部品。
【請求項３】
請求項１に記載の積層部品であって、
前記ペーストにＰｔ、ＲｕまたはＲｈから選ばれる一種以上の金属を含むことを特徴とする積層部品。
【請求項４】
請求項１乃至３のいずれかに記載の積層部品であって、
前記酸化物相に覆われた前記積層部品の表面に前記コイルと接続する端子電極を有し、
前記積層部品の表面と前記端子電極との間にガラスが存在することを特徴とする積層部品。
【請求項５】
請求項４に記載の積層部品であって、
前記積層部品に電子部品を載置し、前記端子電極と接続することを特徴とする積層部品。
【請求項６】
請求項１乃至５のいずれかに記載の積層部品の製造方法であって、
磁性体層及びコイルパターンを積層した成形体とする工程と、
前記成形体を、酸素が存在する雰囲気中または水蒸気が存在する雰囲気中で７００〜８００℃の温度で熱処理して、Ｆｅ系軟磁性粉を結合するＡｌが偏析した酸化物相を形成する工程を含むことを特徴とする積層部品の製造方法。
【発明の詳細な説明】
【技術分野】
【０００１】
本発明は、金属軟磁性体を積層した積層体内にコイル形成した積層部品に関する。
【背景技術】
【０００２】
従来、家電機器、産業機器、車両など多種多様な用途において、インダクタ、トランス、チョーク等のコイル部品が用いられている。コイル部品は、磁心と、その磁心に設けられたコイルで構成される。かかる磁心には、磁気特性、形状自由度、価格に優れるフェライトが広く用いられている。
【０００３】
近年、電子機器等の電源装置の小型化が進んだ結果、小型・低背で、かつ大電流に対しても使用可能なコイル部品の要求が強くなり、フェライトと比較して飽和磁束密度が高い金属軟磁性粉を使用した積層型のコイル部品（以下積層部品と呼ぶ）が提案されている。金属軟磁性粉としては、例えばＦｅ、あるいはＦｅ−Ｓｉ−Ａｌ系、Ｆｅ−Ｓｉ―Ｃｒ系、Ｆｅ−Ｎｉ系合金などの軟磁性粉末が用いられている。
【０００４】
特許文献１の積層部品では、かかる金属軟磁性粉末を、ほう珪酸ガラスと樹脂バインダー、さらに溶剤と配合、混練して磁性体層用ペーストとする。更に、導電体粉末としてＡｇ粉を用いて、樹脂バインダーと溶剤と配合、混練して導電体層用ペーストとし、前記磁性体層用ペーストと前記導電体層用ペーストとを交互に繰り返して印刷して積層する。得られた積層体を大気中で７５０℃にて熱処理して、金属軟磁性粉をガラス成分によって固着し、導電体層によるコイルを内包する積層部品としている。また特許文献２では、磁性体層用ペーストをシートとし、それに導電体層用ペーストでコイルパターンを形成したものを複数枚積層し、圧着して積層体とする。それを非酸化性雰囲気で４００℃以上の温度で熱処理する。得られた積層部品は特許文献１のものと同様に、金属軟磁性粉末はガラス成分によって固着されている。更に熱処理を非酸化性雰囲気で行うことで、熱処理後の透磁率の低下を防いでいる。但し、特許文献２では、非酸化性雰囲気での熱処理による作用効果が、何故もたらされるのかについては記載はない。
【先行技術文献】
【特許文献】
【０００５】
【特許文献１】特開平９−１４８１１８号公報
【特許文献２】特開２００７−２７３５４号公報
【発明の概要】
【発明が解決しようとする課題】
【０００６】
金属軟磁性粉は飽和磁束密度が高い反面、錆び易く、電気抵抗率が低いため、特許文献１、２の積層部品では、ガラス成分によって軟磁性粉末の粒を被覆し、防錆・絶縁する。しかしながら、金属軟磁性粉末間のガラス成分は非磁性であるので磁気ギャップとしても作用し、透磁率を小さくするので、積層部品のインダクタンスを高めることは容易では無い。更に積層部品の強度は金属軟磁性粉末間のガラス成分の強度に影響されて、フェライトを用いた積層部品と比べて強度に劣る場合がある。また、金属軟磁性粉末を確実に被覆するには多くのガラスが必要であるし、ほう珪酸ガラスと金属軟磁性粉末と混合する工程が必要であるなど高コストとなるため、積層部品の製造工数の改善の余地もある。
【０００７】
本発明は、簡易な製造方法で得られ、かつ高強度で大きなインダクタンスを得られ易い積層部品を提供することを目的とする。
【課題を解決するための手段】
【０００８】
第１の発明は、Ａｌが偏析した酸化物相を介してＦｅ系軟磁性粉が結合した磁性体に、Ａｇ粉を含むペーストで形成されたコイルパターンで構成されたコイルを内包し、前記Ｆｅ系軟磁性粉が、目開き３２μｍの篩を通過し、かつ累積粒度分布におけるメジアン径ｄ５０が２０μｍ以下のＦｅ−Ａｌ−Ｃｒ合金粒であって、前記Ｆｅ−Ａｌ−Ｃｒ系合金粒は、Ａｌを２．０質量％以上１０．０質量％以下、Ｃｒを含有量が１．０質量％以上９．０質量％以下、不可避不純物と他の元素を１．０質量％以下で含有し、残部がＦｅで、ＣｒよりもＡｌの含有量が多く、前記酸化物相は前記Ｆｅ−Ａｌ−Ｃｒ合金粒の酸化によって形成され、
前記磁性体は複数の磁性体層を積層して構成され、前記コイルパターンは前記磁性体層を介して積層し、積層方向に接続されたことを特徴とする積層部品である。
【０００９】
第１の発明においては、前記ペーストに、更にＰｄ、Ｉｒ、Ｐｔ、Ｒｕ、Ｒｈ、Ｔｉ、及びＣｏからなる群から選ばれる一種以上の金属を収縮率制御材として含むのが好ましい。
【００１０】
第１の発明においては、前記ペーストにＰｔ、ＲｕまたはＲｈから選ばれる一種以上の金属を含むのが好ましい。
【００１１】
第１の発明においては、前記酸化物相に覆われた前記積層部品の表面に前記コイルと接続する端子電極を有し、前記積層部品の表面と前記端子電極との間にガラスが存在するのが好ましい。
【００１２】
第１の発明においては、前記積層部品に電子部品を載置し、前記端子電極と接続するのが好ましい。
【００１３】
第２の発明は、磁性体層及びコイルパターンを積層した成形体とする工程と、前記成形体を、酸素が存在する雰囲気中または水蒸気が存在する雰囲気中で７００〜８００℃の温度で熱処理して、Ｆｅ系軟磁性粉を結合するＡｌが偏析した酸化物相を形成する工程を含むことを特徴とする積層部品の製造方法である。
【発明の効果】
【００１４】
当該積層部品ではＦｅ系軟磁性粉としてＦｅ−Ａｌ−Ｃｒ合金粒を用い、そのＦｅ−Ａｌ−Ｃｒ合金粒から形成された酸化物相がＦｅ系軟磁性粉間に介在するので、良好な絶縁性を発揮することができる。また、上記酸化物相によりＦｅ系軟磁性粉同士を強固に結合することができ、積層部品の強度を高めることができる。また、上記酸化物相は薄いので密度を高めることができる。これにより、得られる積層部品では非磁性である領域が低減されて透磁率を、ひいてはインダクタンスを向上させることができる。
【００１５】
当該製造方法では、得られる成形体を熱処理するだけでＦｅ系軟磁性粉間にＡｌを含む酸化物相を形成することができて、積層部品の生産性を向上させることができる。加えて、特定の酸化物相の形成により積層部品の絶縁性および強度を効率良く高めることができる。
【図面の簡単な説明】
【００１６】
【図１】本発明の一実施形態に係る積層部品の斜視図である。
【図２】本発明の一実施形態に係る積層部品の断面図である。
【図３】本発明の一実施形態に係る積層部品の分解斜視図である。
【図４】本発明の他の実施形態に係る積層部品の斜視図である。
【図５】本発明の他の実施形態に係る積層部品の断面図である。
【図６】本発明の他の実施形態に係る積層部品の等価回路図である。
【図７】実施例における積層部品のＳＥＭ観察図である。
【発明を実施するための形態】
【００１７】
以下、本発明の一実施形態に係る積層部品およびその製造方法について具体的に説明する。ただし、本発明はこれに限定されるものではない。なお、図の一部又は全部において、説明に不要な部分は省略し、また説明を容易にするために拡大または縮小等して図示した部分がある。
【００１８】
図１は本発明の一実施態様による積層部品の外観を示し、図２は図１の積層部品の断面を示し、図３は図１の積層部品を構成する各層を示す。
【００１９】
積層部品は１１層（Ｓ１〜Ｓ１１）で構成され、コイルパターン３（３ａ〜３ｃ）が形成された磁性体層２からなるコイル形成層１ａ〜１ｄを有するコイル形成域１と、コイル形成域１の上下にそれぞれ設けられたコイルパターンを有さない磁性体層２からなる磁性体域５とを有する。コイル形成域１では、０．５〜１ターンのコイルパターン３（３ａ〜３ｄ）は、スルーホール６を介して接続され、６．５ターンのコイルを形成している。コイルの両端は積層部品の対向側面に引き出され、Ａｇ等の導電体層用ペーストを焼き付けた端子電極２００ａ、２００ｂと接続している。
【００２０】
磁性体層２は、Ｆｅ−Ａｌ−Ｃｒ合金粒を含むＦｅ系軟磁性粉と、ポリビニルブチラールを主成分とする有機バインダ、及びエタノール、トルエン、キシレン等の溶媒をボールミル中で混練し、得られたスラリーを粘度調製した後、ポリエステルフィルム等のキャリアフィルム上にドクターブレード法等で塗布及び乾燥してシート状に形成される。Ｆｅ系軟磁性粉はＦｅ−Ａｌ−Ｃｒ合金粒のみで構成するほかに、Ｆｅ−Ｓｉ−Ａｌ合金粒や、Ｆｅ−Ｓｉ−Ｃｒ合金粒等の他のＦｅ系属軟磁性粒を含んでいても良い。
【００２１】
Ｆｅ系軟磁性粉の形態は、特に限定されるものではないが、流動性等の観点からアトマイズ粉に代表される粒状粉を用いることが好ましい。
【００２２】
含有比率の高い三つの主要元素としてＦｅ、ＣｒおよびＡｌを含むＦｅ−Ａｌ−Ｃｒ合金粒の組成は、磁性体層を構成できるものであれば、特に限定されるものではない。ＡｌおよびＣｒは耐食性等を高める元素である。また、Ａｌは特に表面酸化物の形成に寄与する。かかる観点から、Ｆｅ−Ａｌ−Ｃｒ系合金粒中のＡｌの含有量は、好ましくは２．０質量％以上、より好ましくは３．０質量％以上である。一方、Ａｌが多くなりすぎると飽和磁束密度が低下するため、Ａｌの含有量は、好ましくは１０．０質量％以下、より好ましくは８．０質量％以下、さらに好ましくは７．０質量％以下である。Ｃｒは上述のように耐食性を高める元素である。かかる観点から、Ｆｅ−Ａｌ−Ｃｒ合金粒中のＣｒの含有量は、好ましくは１．０質量％以上、より好ましくは２．５質量％以上である。一方、Ｃｒが多くなりすぎると飽和磁束密度が低下し、合金粒が硬くなるため、Ｃｒの含有量は、好ましくは９．０質量％以下、より好ましくは７．０質量％以下である。
【００２３】
耐食性等の観点から、ＣｒとＡｌを合計した含有量は、６．０質量％以上が好ましい。また、表面の酸化物層にはＣｒに比べてＡｌが顕著に濃化するため、ＣｒよりもＡｌの含有量が多いＦｅ−Ａｌ−Ｃｒ合金粒を用いることがより好ましい。
【００２４】
上記ＣｒおよびＡｌ以外の残部は主にＦｅで構成されるが、Ｆｅ−Ａｌ−Ｃｒ合金粒が持つ成形性等の利点を発揮する限りにおいて、他の元素を含むこともできる。ただし、非磁性元素は飽和磁束密度等を低下させるため、かかる他の元素の含有量は１．０質量％以下であることが好ましい。なお、Ｆｅ−Ｓｉ系合金等で用いられるＳｉは、積層部品の強度向上に不利な元素であるため、本実施形態では、Ｆｅ−Ａｌ−Ｃｒ系合金粒の通常の製造プロセスを経て入り込む不可避的不純物レベル（好ましくは０．５質量％以下）で含まれていてもよい。Ｆｅ−Ａｌ−Ｃｒ合金粒は、不可避的不純物を除きＦｅ、ＣｒおよびＡｌで構成されることがさらに好ましい。
【００２５】
Ｆｅ系軟磁性粉の平均粒径（ここでは、累積粒度分布におけるメジアン径ｄ５０を用いる）は特に限定されるものではないが、平均粒径を小さくすることで積層部品の強度、コアロス、高周波特性が改善されるので、例えば、高周波特性が要求される用途では、２０μｍ以下の平均粒径を有するＦｅ系軟磁性粉を好適に用いることができる。メジアン径ｄ５０はより好ましくは１８μｍ以下、さらに好ましくは１６μｍ以下である。一方、平均粒径が小さい場合は透磁率が低くなるため、メジアン径ｄ５０はより好ましくは５μｍ以上である。また、篩等を用いてＦｅ系軟磁性粉から粗い粒子を除くことがより好ましい。この場合、少なくとも３２μｍアンダーの（すなわち、目開き３２μｍの篩を通過した）Ｆｅ系軟磁性粉を用いることが好ましい。
【００２６】
コイル形成層１は更に、得られたシートに接続用のスルーホールを開け、導電体層用ペーストによりコイルパターン３ａ〜３ｄを印刷するとともに、スルーホール６に導電体層用ペーストを充填して形成される。図示はしないが、通常シートにはその一面に複数のコイルパターンが形成される。
【００２７】
導電体層用ペーストは金属粒と有機ビヒクルと溶剤を含み、更にガラス粉末を含んでいても良い。金属粒はＡｇ、Ｃｕ、Ａｇ合金、Ｃｕ合金等を用いるのが好ましい。コイルパターンは印刷法のほか、転写法も採用できる。導電体層用ペーストに、収縮率制御材として、Ｐｄ、Ｉｒ、Ｐｔ、Ｒｕ、Ｒｈ、Ｔｉ、及びＣｏからなる群から選ばれる一種以上の金属を付加しても良い。それらの金属の内の幾つか、例えばＰｔ、ＲｕあるいはＲｈはＦｅ―Ａｌ―Ｃｒ合金粒の酸化を促進する触媒として機能し、後述する熱処理によってコイルパターンと磁性体層との界面に、Ｆｅ−Ａｌ−Ｃｒ合金粒から形成される酸化物相を安定して形成することが出来て、コイルパターンと磁性体層との絶縁性を向上することが出来る。
【００２８】
なお、コイルパターンの上面と実質的に同じ高さとなるように、コイルパターンを除く領域に磁性体ペーストを印刷又は塗布しても良い。磁性体ペーストは前記シートと同じＦｅ系軟磁性粉を含有するのが好ましい。ただし粒径、副成分の種類、添加量等は異なってもよい。磁性体ペーストはＦｅ系軟磁性粉、エチルセルロース等のバインダ及び溶剤を配合して作製する。このような構成によれば、コイルパターンが厚い場合でも、積層圧着時の積層ずれや、圧着後の層間剥離（デラミネーション）の発生を低減できる。
【００２９】
コイルパターン３ａ〜３ｄがスルーホール６で接続してコイルとなるように、磁性体層２（磁性体域５と複数のコイル形成層１ａ〜１ｄ）を積層し加熱圧着して成形体とする。
【００３０】
次に、前記成形体の熱処理工程について説明する。成形等でＦｅ系軟磁性粉に導入された応力歪を緩和して良好な磁気特性を得るために、成形体に対して熱処理が施される。かかる熱処理によって、さらに、Ｆｅ系軟磁性粉の表面にＡｌが偏析した酸化物相を形成する。この酸化物相は、熱処理によりＦｅ系軟磁性粉と酸素とを反応させ成長させたものであり、Ｆｅ系軟磁性粉の自然酸化を超える酸化反応により形成される。かかる熱処理は、大気中、酸素と不活性ガスの混合気体中など、酸素が存在する雰囲気中で行うことができる。また、水蒸気と不活性ガスの混合気体中など、水蒸気が存在する雰囲気中で熱処理を行うこともできる。これらのうち大気中の熱処理が簡便であり好ましい。
【００３１】
本工程の熱処理は、上記酸化物相が形成される温度で行えばよい。かかる熱処理によって絶縁と強度に優れた積層部品が得られる。さらに、本工程の熱処理は、Ｆｅ系軟磁性粉が著しく焼結しない温度で行うことが好ましい。Ｆｅ系軟磁性粉が著しく焼結すると、Ａｌが偏析した（Ａｌの比率が高い）酸化物相の一部が合金相に取り囲まれてアイランド状に孤立化してネックを形成するようになる。そのため、Ｆｅ系軟磁性粉を隔てる絶縁機能が低下するようになる。具体的な熱処理温度は、６００〜９００℃の範囲が好ましく、７００〜８００℃の範囲がより好ましく、７５０〜８００℃の範囲がいっそう好ましい。上記温度範囲での保持時間は、積層部品の大きさ、処理量、特性ばらつきの許容範囲などによって適宜設定され、例えば０．５〜３時間に設定される。
【００３２】
Ｆｅ−Ａｌ−Ｃｒ合金粒中のＡｌが表層に濃化し、前記酸化物相では合金粒内部の合金相よりもＡｌの比率が高くなって酸化物相でのＡｌの偏析が生じる。なお、元素分布はＳＥＭ画像にて観察することができる。
【００３３】
かかる酸化物相が形成されることによって、ほう珪酸ガラスを用いなくてもＦｅ系軟磁性粉の絶縁性および耐食性が向上する。また、かかる酸化物相は、成形体を構成した後に形成されるため、該酸化物相を介したＦｅ系軟磁性粉同士の結合にも寄与する。Ｆｅ系軟磁性粉同士が前記酸化物相を介して結合されることで、高強度の積層部品が得られる。したがって形成方法も簡易になるため生産性が向上する。
【００３４】
形成される酸化物相は２粒子間の粒界相において厚くても数十ｎｍ程度であるので、非磁性部分が減じられて透磁率を高めることが出来る。また、前記酸化物相はＦｅ系軟磁性粉の粒界に留まらず、積層部品の表面全体を覆っているのが観察された。
【００３５】
通常、前記成形体には複数のコイルを含む。そこで熱処理前に必要な単位毎に切断して少なくとも一つのコイルを内包する単位成形体とし、それを熱処理しても良いし、成形体を熱処理した後、切断して単位成形体としてもよい。
【００３６】
端子電極は、成形体に印刷法、転写法、ディップ法等の従来から知られた形成方法で導電体層用ペーストを用いて形成し焼き付ければ良い。導電体層用ペーストは前記コイルパターンに用いたものを用いることが出来る。端子電極の形成は熱処理前でも後でも構わない。熱処理前なら熱処理工程で焼き付けることが出来る。端子電極には、はんだ付け性を向上するようにめっき皮膜を形成するのが好ましい。このような積層部品は、例えばチョーク、インダクタ、リアクトル、トランス等として用いられる。
【００３７】
導電体層用ペーストはガラス粉末を含むのが好ましい。焼き付け後のガラスは端子電極と積層部品の表面との界面に存在して、端子電極の積層部品への密着強度を向上することが出来る。また、Ｐｔ、ＲｕあるいはＲｈを含む場合には、前記熱処理によって、積層部品の表面であって端子電極との界面に、端子電極に覆われない積層部品の表面に形成された酸化物相よりも厚く酸化物相が形成される。端子電極直下の厚い酸化物層は、端子電極間の絶縁を一層高めるともに、端子電極の密着強度を向上させる。
【００３８】
本実施態様の積層部品ではシート積層法で作製した場合を説明したが、印刷積層法を採用しても構成可能であって、上記に限定されるものではない。
【００３９】
図４は他の実施態様の積層部品の外観を示し、図５はその断面を示し、図６はその等価回路を示す。この積層部品１０はコイルを内包し、その表面にスイッチング素子及び制御回路を含む半導体集積回路部品ＩＣとコンデンサＣｉｎ，Ｃｏｕｔを実装した降圧型ＤＣ−ＤＣコンバータである。積層部品１０の構成は前述のものとほぼ同じであるので重複する説明を省略する。
【００４０】
積層部品１０の裏面には複数の端子電極９０が設けられており、側面に形成された接続電極により半導体集積回路部品ＩＣや、インダクタと接続されている。接続電極は積層部品内のスルーホールで形成しても良い。端子電極９０に付した符号は接続する半導体集積回路部品ＩＣの端子に対応し、端子電極Ｖｃｏｎは出力電圧可変制御用端子と、端子電極Ｖｅｎは出力のＯＮ/ＯＦＦ制御用端子と、外部端子Ｖｄｄはスイッチング素子をＯＮ/ＯＦＦ制御するための端子と、端子電極Ｖｉｎは入力端子と、端子電極Ｖｏｕｔは出力端子と接続する。端子電極ＧＮＤはグランド端子ＧＮＤと接続する。積層部品１０の表面にも絶縁に優れた酸化物相が形成されているので、端子電極や接続電極の形成が可能であって、強度にも優れるので他の電子部品を実装するのにも適している。
【実施例】
【００４１】
以下に、この発明の好適な実施例を例示的に詳しく説明する。ただし、この実施例に記載されている材料や配合量等は、特に限定的な記載がない限りは、この発明の範囲をそれらのみに限定する趣旨のものではない。
【００４２】
以下のようにして、積層部品を作製した。Ｆｅ系軟磁性粉としてＦｅ−Ａｌ−Ｃｒ合金粒を用いた。レーザー回折散乱式粒度分布測定装置（堀場製作所製ＬＡ−９２０）で測定した平均粒径（メジアン径ｄ５０）は１０μｍであった。Ｆｅ系軟磁性粉は粒状のアトマイズ粉であり、その組成は質量百分率でＦｅ−５．０％Ａｌ−４．０％Ｃｒであった。アトマイズ粉は、４４０メッシュ（目開き３２μｍ）の篩を通して粗い粒子を除いてから使用した。
【００４３】
Ｆｅ系軟磁性粉１００重量部に対して、溶剤としてエタノールを２６部、ブタノールを７．２部、バインダーとしてポリビニルブチラールを１．６部の割合で添加、混合し、脱泡して粘度調整し成形用のスラリーとしシート成形した。
【００４４】
得られたシートにＡｇの導電体層用ペーストでコイルパターンを形成し、それを積層して、冷間等方圧加工法（ＣＩＰ）にて、圧力３５０ｋｇ／ｃｍ２、温度８５℃、時間６００秒で圧着して成形体とした。得られた成形体を切断して個片成形体とした後、対向する２面に、ディップ法にて端子電極となる導電体層用ペーストを付着させた。適宜乾燥の後、この成形体に、大気中、７５０℃の熱処理温度で１時間の熱処理を施し、積層部品を得た。その外形寸法は、長さ２．０ｍｍ、幅１．２ｍｍ、厚み１．２ｍｍであった。またそのインダクタンスは１００ｋＨｚで１μＨであった。
【００４５】
以上の工程により作製した積層部品を基板にはんだ付けで実装した状態で、曲げ、捻りを加えた。実体顕微鏡で観察したところ、磁性体層や端子電極にひびや割れは確認されなかった。
【００４６】
積層部品とは別に、前記シートを用いて環状の試料を作成した。熱処理後の外形寸法は、外径φ１３．４ｍｍ、内径φ７．７ｍｍ、高さ４．０ｍｍである。得られた試料の外周側面から直径方向に荷重をかけ、破壊時の最大加重Ｐ（Ｎ）を測定し、次式から圧環強度σｒ（ＭＰａ）を求めた。
σｒ＝Ｐ（Ｄ−ｄ）／（Ｉｄ２）
（ここで、Ｄ：コアの外径（ｍｍ）、ｄ：コアの肉厚（ｍｍ）、Ｉ：コアの高さ（ｍｍ）である。）
その結果、一般的なフェライトの圧環強度を超える１００ＭＰａの強度が得られた。
【００４７】
同様に前記シートを用いて、円板状（外径φ１３．５ｍｍ、厚み４ｍｍ）の試料を作製し、その対向する二平面に導電性接着剤を塗り、乾燥・固化の後、被測定物を電極の間にセットした。電気抵抗測定装置（株式会社エーディーシー製８３４０Ａ）を用いて、５０Ｖの直流電圧を印加し、抵抗値Ｒ（Ω）を測定した。被測定物の平面の面積Ａ（ｍ２）と厚みｔ（ｍ）とを測定し、次式により比抵抗ρ（Ωｍ）を算出したところ、フェライトと同程度の１．３×１０４ｋΩｍの比抵抗が得られた。
比抵抗ρ（Ωｍ）＝Ｒ×（Ａ／ｔ）
【００４８】
前記積層部品を切断し、切断面を走査型電子顕微鏡（ＳＥＭ／ＥＤＸ）により観察した（倍率：２０００倍）。図７は、断面観察写真と、Ｆｅ（鉄）、Ａｌ（アルミニウム）、Ｏ（酸素）の分布を示すマッピングである。明るい色調ほど対象元素が多いことを示す。Ｆｅ−Ａｌ−Ｃｒ合金粒の表面には酸素が多く、酸化物が形成されていること、および各Ｆｅ−Ａｌ−Ｃｒ合金粒同士がこの酸化物を介して結合している様子がわかる。また、ＡｌはＦｅ−Ａｌ−Ｃｒ合金粒の表面でＡｌの濃度が顕著に高くなっている。これらのことから、Ｆｅ−Ａｌ−Ｃｒ合金粒の表面に、内部の合金相よりもＡｌの比率が高い酸化物相が形成されていることが確認された。
【符号の説明】
【００４９】
２  磁性体層
３、３ａ〜３ｃ  コイルパターン
１０  積層部品
２００ａ、２００ｂ  端子電極
【図１】
0006493778.tif 000002
【図２】
0006493778.tif 000003
【図３】
0006493778.tif 000004
【図４】
0006493778.tif 000005
【図５】
0006493778.tif 000006
【図６】
0006493778.tif 000007
【図７】
0006493778.tif 000008